(57)【要約】【課題】高温、例えば５００〜５５０℃で熱処理しても、高い機械的強度を維持することができ、且つ溶融性に優れた強化ガラスを得ること。【解決手段】本発明の強化ガラスは、圧縮応力層を有する強化ガラスにおいて、ガラス組成として、モル％で、ＳｉＯ２  ５０〜８０％、Ａｌ２Ｏ３  ４〜１６％、Ｂ２Ｏ３  ０〜５％、Ｎａ２Ｏ  ０．１〜２０％、Ｋ２Ｏ  ０〜１５％、ＭｇＯ＋ＣａＯ＋ＳｒＯ＋ＢａＯ  ０．５〜１３％含有し、実質的にＡｓ２Ｏ３、Ｓｂ２Ｏ３、ＰｂＯおよびＦを含有せず、且つモル比（ＭｇＯ＋ＣａＯ＋ＳｒＯ＋ＢａＯ）／（Ｌｉ２Ｏ＋Ｎａ２Ｏ＋Ｋ２Ｏ）の値が０．０５〜２であることを特徴とする。【選択図】なし【特許請求の範囲】
【請求項１】
圧縮応力層を有する強化ガラスにおいて、
ガラス組成として、モル％で、ＳｉＯ２  ５０〜８０％、Ａｌ２Ｏ３  ４〜１６％、Ｂ２Ｏ３  ０〜５％、Ｎａ２Ｏ  ０．１〜２０％、Ｋ２Ｏ  ０〜１５％、ＭｇＯ＋ＣａＯ＋ＳｒＯ＋ＢａＯ  ０．５〜１３％含有し、実質的にＡｓ２Ｏ３、Ｓｂ２Ｏ３、ＰｂＯおよびＦを含有せず、且つモル比（ＭｇＯ＋ＣａＯ＋ＳｒＯ＋ＢａＯ）／（Ｌｉ２Ｏ＋Ｎａ２Ｏ＋Ｋ２Ｏ）の値が０．０５〜２であることを特徴とする強化ガラス。
【請求項２】
ガラス組成として、モル％で、ＳｉＯ２  ５５〜７０％、Ａｌ２Ｏ３  ８〜１４％、Ｂ２Ｏ３  ０〜５％、Ｎａ２Ｏ  ７〜１５％、Ｋ２Ｏ  １〜１０％、ＭｇＯ＋ＣａＯ＋ＳｒＯ＋ＢａＯ  ５〜１３％含有し、実質的にＡｓ２Ｏ３、Ｓｂ２Ｏ３、ＰｂＯおよびＦを含有せず、且つモル比（ＭｇＯ＋ＣａＯ＋ＳｒＯ＋ＢａＯ）／（Ｌｉ２Ｏ＋Ｎａ２Ｏ＋Ｋ２Ｏ）の値が０．３〜１．５であることを特徴とする請求項１に記載の強化ガラス。
【請求項３】
歪点が５５０℃以上であることを特徴とする請求項１または２に記載の強化ガラス。
【請求項４】
圧縮応力層の圧縮応力値が３００ＭＰａ以上、且つ圧縮応力層の厚みが５μｍ以上であることを特徴とする請求項１〜３のいずれかに記載の強化ガラス。
【請求項５】
５００℃３０分間の熱処理条件で、圧縮応力層の圧縮応力値の低下率が８０％以下であることを特徴とする請求項１〜４のいずれかに記載の強化ガラス。
【請求項６】
５００℃３０分間の熱処理後において、圧縮応力層の圧縮応力値が１００ＭＰａ以上、且つ圧縮応力層の厚みが５μｍ以上であることを特徴とする請求項１〜５のいずれかに記載の強化ガラス。
【請求項７】
熱膨張係数（３０〜３８０℃）が４０〜１００×１０−７／℃であることを特徴とする請求項１〜６のいずれかに記載の強化ガラス。
【請求項８】
液相温度が１４００℃以下であることを特徴とする請求項１〜７のいずれかに記載の強化ガラス。
【請求項９】
液相粘度が１０３．０ｄＰａ・ｓ以上であることを特徴とする請求項１〜８のいずれかに記載の強化ガラス。
【請求項１０】
基板形状を有することを特徴とする請求項１〜９のいずれかに記載の強化ガラス。
【請求項１１】
太陽電池の基板に用いること特徴とする請求項１０に記載の強化ガラス。
【請求項１２】
薄膜化合物太陽電池の基板に用いること特徴とする請求項１０に記載の強化ガラス。
【請求項１３】
ディスプレイの基板に用いることを特徴とする請求項１０に記載の強化ガラス。
【請求項１４】
ガラス組成として、モル％で、ＳｉＯ２  ５５〜７０％、Ａｌ２Ｏ３  ４〜１６％、Ｂ２Ｏ３  ０〜５％、Ｎａ２Ｏ  ０．１〜２０％、Ｋ２Ｏ  ０〜１５％、ＭｇＯ＋ＣａＯ＋ＳｒＯ＋ＢａＯ  ０．１〜１３％含有し、実質的にＡｓ２Ｏ３、Ｓｂ２Ｏ３、ＰｂＯおよびＦを含有せず、且つモル比（ＭｇＯ＋ＣａＯ＋ＳｒＯ＋ＢａＯ）／（Ｌｉ２Ｏ＋Ｎａ２Ｏ＋Ｋ２Ｏ）の値が０．１〜２であることを特徴とするガラス。
【請求項１５】
ガラス組成として、モル％で、ＳｉＯ２  ５５〜７０％、Ａｌ２Ｏ３  ４〜１６％、Ｂ２Ｏ３  ０〜５％、Ｎａ２Ｏ  ０．１〜２０％、Ｋ２Ｏ  ０〜１５％、ＭｇＯ＋ＣａＯ＋ＳｒＯ＋ＢａＯ  ０．１〜１３％含有し、実質的にＡｓ２Ｏ３、Ｓｂ２Ｏ３、ＰｂＯ、Ｆを含有せず、且つモル比（ＭｇＯ＋ＣａＯ＋ＳｒＯ＋ＢａＯ）／（Ｌｉ２Ｏ＋Ｎａ２Ｏ＋Ｋ２Ｏ）の値が０．１〜２になるように、ガラス原料を溶融、成形した後、イオン交換処理を行うことにより、ガラスに圧縮応力層を形成することを特徴とする強化ガラスの製造方法。
【請求項１６】
オーバーフローダウンドロー法で基板形状に成形することを特徴とする請求項１５に記載の強化ガラスの製造方法。
【発明の詳細な説明】
【技術分野】
【０００１】
本発明は、強化ガラスおよびその製造方法に関し、特に薄膜化合物太陽電池の基板（基材、カバーガラスの双方を含む）に好適な強化ガラスおよびその製造方法に関する。
【背景技術】
【０００２】
薄膜化合物太陽電池は、ガラス基板（基材）上に電極層、光電変換層、バッファ層等を積層した太陽電池セルを有しており、太陽電池セルは、ガラス基板（カバーガラス）で保護されている。近年、薄膜化合物太陽電池は、光電変換効率が徐々に向上しているが、単結晶、多結晶シリコン太陽電池の光電変換効率に未だ及んでいないのが実情である。
【０００３】
薄膜化合物太陽電池として、Ｃｕ（Ｉｎ１−ｘ，Ｇａｘ）Ｓｅ２等のＣＩＳ系材料を使用したＣＩＳ系太陽電池が有望であり、ＣＩＳ系太陽電池は、理論的な光電変換効率が単結晶シリコン太陽電池よりも高いことが知られている。また、ＣＩＳ系太陽電池は、光電変換層の厚さを数μｍにすることができるため、部材コストおよび製造コストを低廉化することができる。
【０００４】
ところで、５００〜５５０℃の熱処理により、ガラス基板上にＣＩＳ系薄膜を製膜すれば、ＣＩＳ系太陽電池の光電変換効率を高めることができる。
【発明の概要】
【発明が解決しようとする課題】
【０００５】
一般的に、ＣＩＳ系太陽電池用ガラス基板には、高い機械的強度が要求される。ガラス基板を強化処理すると、ガラス基板の機械的強度を高めることができる。
【０００６】
しかし、高温で強化ガラスを熱処理すると、圧縮応力が消失し、熱処理前の機械的強度を維持できなくなる。圧縮応力の消失を防止するためには、強化ガラスの耐熱性を向上させる必要があるが、強化ガラスの耐熱性を向上させると、高温粘度が上昇しやすくなり、溶融性が低下しやすくなる。具体的には、ガラスを化学強化するためには、ガラス組成中にアルカリ金属酸化物を導入する必要があるが、アルカリ金属酸化物を導入すると、耐熱性が低下しやすくなる。一方、アルカリ金属酸化物の含有量を低下させると、耐熱性は向上するが、イオン交換性能が低下することに加えて、溶融性が低下しやすくなる。
【０００７】
そこで、本発明は、高温、例えば５００〜５５０℃で熱処理しても、高い機械的強度を維持することができ、且つ溶融性に優れた強化ガラスを得ることを技術的課題とする。
【課題を解決するための手段】
【０００８】
本発明者は、種々の検討を行った結果、強化ガラスのガラス組成範囲を下記のように規制すれば、高温で熱処理しても、高い機械的強度を維持することができ、且つ溶融性を向上できることを見出し、本発明として、提案するものである。すなわち、本発明の強化ガラスは、圧縮応力層を有する強化ガラスにおいて、ガラス組成として、モル％で、ＳｉＯ２  ５０〜８０％、Ａｌ２Ｏ３  ４〜１６％、Ｂ２Ｏ３  ０〜５％、Ｎａ２Ｏ  ０．１〜２０％、Ｋ２Ｏ  ０〜１５％、ＭｇＯ＋ＣａＯ＋ＳｒＯ＋ＢａＯ  ０．５〜１３％含有し、実質的にＡｓ２Ｏ３、Ｓｂ２Ｏ３、ＰｂＯおよびＦを含有せず、且つモル比（ＭｇＯ＋ＣａＯ＋ＳｒＯ＋ＢａＯ）／（Ｌｉ２Ｏ＋Ｎａ２Ｏ＋Ｋ２Ｏ）の値が０．０５〜２であることを特徴とする。
【０００９】
本発明の強化ガラスは、ガラス組成中のＳｉＯ２、Ａｌ２Ｏ３、Ｂ２Ｏ３、アルカリ金属酸化物、アルカリ土類金属酸化物の含有量を所定範囲に規制している。このようにすれば、イオン交換性能、耐熱性、溶融性を高いレベルで両立することができる。
【００１０】
本発明の強化ガラスは、ガラス組成において、モル比（ＭｇＯ＋ＣａＯ＋ＳｒＯ＋ＢａＯ）／（Ｌｉ２Ｏ＋Ｎａ２Ｏ＋Ｋ２Ｏ）の値を０．０５〜２に規制している。このようにすれば、各種特性の低下を防止した上で、歪点を高めることができる。
【００１１】
本発明の強化ガラスは、ガラス組成中に実質的にＡｓ２Ｏ３、Ｓｂ２Ｏ３、ＰｂＯおよびＦを含有しない。このようにすれば、近年の環境的要請を満たすことができる。ここで、「実質的にＡｓ２Ｏ３を含有しない」とは、ガラス組成中のＡｓ２Ｏ３の含有量が０．１質量％以下の場合を指す。「実質的にＳｂ２Ｏ３を含有しない」とは、ガラス組成中のＳｂ２Ｏ３の含有量が０．１質量％以下の場合を指す。「実質的にＰｂＯを含有しない」とは、ガラス組成中のＰｂＯの含有量が０．１質量％以下の場合を指す。「実質的にＦを含有しない」とは、ガラス組成中のＦの含有量が０．１質量％以下の場合を指す。
【００１２】
第二に、本発明の強化ガラスは、ガラス組成として、モル％で、ＳｉＯ２  ５５〜７０％、Ａｌ２Ｏ３  ８〜１４％、Ｂ２Ｏ３  ０〜５％、Ｎａ２Ｏ  ７〜１５％、Ｋ２Ｏ  １〜１０％、ＭｇＯ＋ＣａＯ＋ＳｒＯ＋ＢａＯ  ５〜１３％含有し、実質的にＡｓ２Ｏ３、Ｓｂ２Ｏ３、ＰｂＯおよびＦを含有せず、且つモル比（ＭｇＯ＋ＣａＯ＋ＳｒＯ＋ＢａＯ）／（Ｌｉ２Ｏ＋Ｎａ２Ｏ＋Ｋ２Ｏ）の値が０．３〜１．５であることを特徴とする。ここで、「ＭｇＯ＋ＣａＯ＋ＳｒＯ＋ＢａＯ」は、ＭｇＯ、ＣａＯ、ＳｒＯ、ＢａＯの合量を意味している。また、「Ｌｉ２Ｏ＋Ｎａ２Ｏ＋Ｋ２Ｏ」は、Ｌｉ２Ｏ、Ｎａ２Ｏ、Ｋ２Ｏの合量を意味している。
【００１３】
第三に、本発明の強化ガラスは、歪点が５５０℃以上であることを特徴とする。このようにすれば、強化ガラスの耐熱性が向上する。ここで、「歪点」は、ＡＳＴＭ  Ｃ３３６の方法に基づいて測定した値を指す。
【００１４】
第四に、本発明の強化ガラスは、圧縮応力層の圧縮応力値が３００ＭＰａ以上、且つ圧縮応力層の厚みが５μｍ以上であることを特徴とする。なお、「圧縮応力層の圧縮応力値」および「圧縮応力層の厚み」は、表面応力計で干渉縞の本数とその間隔を観察することで算出することができる。
【００１５】
第五に、本発明の強化ガラスは、５００℃３０分間の熱処理条件で、圧縮応力層の圧縮応力値の低下率が８０％以下であることを特徴とする。ここで、「圧縮応力値の低下率」とは、（［熱処理前の圧縮応力層の圧縮応力値］−［熱処理後の圧縮応力層の圧縮応力値］）／［熱処理前の圧縮応力層の圧縮応力値］で計算される値であり、熱処理に際し、室温から５００℃まで５℃／分で昇温し、５００℃３０分間保持した後、５００℃から室温まで１０℃／分で降温する。
【００１６】
第六に、本発明の強化ガラスは、５００℃３０分間の熱処理後において、圧縮応力層の圧縮応力値が１００ＭＰａ以上、且つ圧縮応力層の厚みが５μｍ以上であることを特徴とする。なお、熱処理に際し、室温から５００℃まで５℃／分で昇温し、５００℃３０分間保持した後、５００℃から室温まで１０℃／分で降温する。
【００１７】
第七に、本発明の強化ガラスは、熱膨張係数（３０〜３８０℃）が４０〜１００×１０−７／℃であることを特徴とする。ここで、「熱膨張係数（３０〜３８０℃）」とは、ディラトメーターを用いて、３０〜３８０℃の温度範囲における平均熱膨張係数を測定した値を指す。このようにすれば、ＣＩＳ系薄膜等の部材の熱膨張係数に整合しやすくなり、膜剥がれ等の不具合を防止することができる。
【００１８】
第八に、本発明の強化ガラスは、液相温度が１４００℃以下であることを特徴とする。ここで、「液相温度」とは、ガラスを粉砕し、標準篩３０メッシュ（篩目開き５００μｍ）を通過し、５０メッシュ（篩目開き３００μｍ）に残るガラス粉末を白金ボートに入れ、温度勾配炉中に２４時間保持した後、結晶が析出する温度を指す。
【００１９】
第九に、本発明の強化ガラスは、液相粘度が１０３．０ｄＰａ・ｓ以上であることを特徴とする。ここで、「液相粘度」とは、液相温度におけるガラスの粘度を白金球引き上げ法で測定した値を指す。
【００２０】
第十に、本発明の強化ガラスは、基板形状を有することを特徴とする。
【００２１】
第十一に、本発明の強化ガラスは、太陽電池の基板に用いること特徴とする。
【００２２】
第十二に、本発明の強化ガラスは、薄膜化合物太陽電池の基板に用いること特徴とする。
【００２３】
第十三に、本発明の強化ガラスは、ディスプレイの基板に用いることを特徴とする。
【００２４】
第十四に、本発明のガラスは、ガラス組成として、モル％で、ＳｉＯ２  ５５〜７０％、Ａｌ２Ｏ３  ４〜１６％、Ｂ２Ｏ３  ０〜５％、Ｎａ２Ｏ  ０．１〜２０％、Ｋ２Ｏ  ０〜１５％、ＭｇＯ＋ＣａＯ＋ＳｒＯ＋ＢａＯ  ０．１〜１３％含有し、実質的にＡｓ２Ｏ３、Ｓｂ２Ｏ３、ＰｂＯおよびＦを含有せず、且つモル比（ＭｇＯ＋ＣａＯ＋ＳｒＯ＋ＢａＯ）／（Ｌｉ２Ｏ＋Ｎａ２Ｏ＋Ｋ２Ｏ）の値が０．１〜２であることを特徴とする。
【００２５】
第十五に、本発明の強化ガラスの製造方法は、ガラス組成として、モル％で、ＳｉＯ２  ５５〜７０％、Ａｌ２Ｏ３  ４〜１６％、Ｂ２Ｏ３  ０〜５％、Ｎａ２Ｏ  ０．１〜２０％、Ｋ２Ｏ  ０〜１５％、ＭｇＯ＋ＣａＯ＋ＳｒＯ＋ＢａＯ  ０．１〜１３％含有し、実質的にＡｓ２Ｏ３、Ｓｂ２Ｏ３、ＰｂＯ、Ｆを含有せず、且つモル比（ＭｇＯ＋ＣａＯ＋ＳｒＯ＋ＢａＯ）／（Ｌｉ２Ｏ＋Ｎａ２Ｏ＋Ｋ２Ｏ）の値が０．１〜２になるように、ガラス原料（カレットを含む）を溶融、成形した後、イオン交換処理を行うことにより、ガラスに圧縮応力層を形成することを特徴とする。なお、イオン交換処理の条件は、特に限定されず、ガラスの粘度特性等を考慮して決定すればよい。特に、ＫＮＯ３溶融塩中のＫイオンとガラス基板中のＮａ成分をイオン交換すると、ガラスの表面に圧縮応力層を効率良く形成することができる。
【００２６】
第十六に、本発明の強化ガラスの製造方法は、オーバーフローダウンドロー法で基板形状に成形することを特徴とする。
【発明を実施するための最良の形態】
【００２７】
本発明の強化ガラスは、その表面近傍に圧縮応力層を有する。ガラスに圧縮応力層を形成する方法には、物理強化法と化学強化法がある。本発明の強化ガラスは、化学強化法で圧縮応力層を形成することが好ましい。化学強化法は、歪点以下の温度でイオン交換することにより、イオン半径の大きいアルカリイオンをガラスの表面近傍に導入する方法である。化学強化法で圧縮応力層を形成すれば、ガラス基板の板厚が薄くても、所望の機械的強度を得ることができる。また、風冷強化法等の物理強化法とは異なり、化学強化法で圧縮応力層を形成すれば、強化処理後にガラス基板を切断しても、ガラス基板が容易に破損することがない。
【００２８】
本発明の強化ガラスにおいて、ガラス組成範囲を上記のように規制した理由を下記に示す。なお、以下のガラス組成に関する説明において、％表示は、特に断りがある場合を除き、モル％を指す。
【００２９】
ＳｉＯ２は、ガラスのネットワークを形成する成分であり、その含有量は５０〜８０％、好ましくは５５〜７５％、より好ましくは５８〜７０％、更に好ましくは６０〜７０％である。ＳｉＯ２の含有量が多過ぎると、溶融、成形が困難になることに加えて、熱膨張係数が低くなり過ぎて、周辺材料の熱膨張係数に整合し難くなる。一方、ＳｉＯ２の含有量が少な過ぎると、ガラス化し難くなることに加えて、熱膨張係数が高くなり過ぎ、耐熱衝撃性が低下しやすくなる。
【００３０】
Ａｌ２Ｏ３は、イオン交換性能を高める成分であり、また歪点およびヤング率を高くする成分であり、その含有量は４〜１６％である。Ａｌ２Ｏ３の含有量が多過ぎると、ガラスに失透結晶が析出しやすくなり、ガラス基板を成形し難くなる。また、Ａｌ２Ｏ３の含有量が多過ぎると、熱膨張係数が低くなり過ぎて、周辺材料の熱膨張係数に整合し難くなったり、高温粘度が高くなり、ガラスを溶融し難くなる。一方、Ａｌ２Ｏ３の含有量が少な過ぎると、イオン交換性能を十分に発揮できない虞が生じる。Ａｌ２Ｏ３含有量の下限範囲は７％以上、８％以上、９％以上、１０％以上、１０．５％以上、１１％以上であり、上限範囲は１６％以下、１５％以下、１４％以下、１３．５％以下、１３％以下である。
【００３１】
Ｌｉ２Ｏ＋Ｎａ２Ｏ＋Ｋ２Ｏは、イオン交換成分であり、高温粘度を低下させて、溶融性や成形性を向上させる成分である。Ｌｉ２Ｏ＋Ｎａ２Ｏ＋Ｋ２Ｏの含有量が多過ぎると、ガラスが失透しやすくなることに加えて、熱膨張係数が高くなり過ぎて、耐熱衝撃性が低下したり、周辺材料の熱膨張係数に整合し難くなる。また、Ｌｉ２Ｏ＋Ｎａ２Ｏ＋Ｋ２Ｏの含有量が多過ぎると、歪点が低下し過ぎて、高い圧縮応力値が得られ難くなる場合があるとともに、高温で熱処理すると、圧縮応力が消失しやすくなる。さらに、Ｌｉ２Ｏ＋Ｎａ２Ｏ＋Ｋ２Ｏの含有量が多過ぎると、液相温度付近の粘性が低下し、高い液相粘度を確保し難くなる場合がある。よって、Ｌｉ２Ｏ＋Ｎａ２Ｏ＋Ｋ２Ｏの含有量は２５％以下、好ましくは２０％以下、より好ましくは１８％以下、更に好ましくは１５％以下、特に好ましくは１４％以下である。一方、Ｌｉ２Ｏ＋Ｎａ２Ｏ＋Ｋ２Ｏが少な過ぎると、イオン交換性能や溶融性が低下する。よって、Ｌｉ２Ｏ＋Ｎａ２Ｏ＋Ｋ２Ｏの含有量は５％以上、好ましくは８％以上、より好ましくは１０％以上である。
【００３２】
Ｌｉ２Ｏは、イオン交換成分であり、高温粘度を低下させて、溶融性や成形性を向上させる成分である。また、Ｌｉ２Ｏは、ヤング率を向上させる成分である。さらに、Ｌｉ２Ｏは、アルカリ金属酸化物の中では圧縮応力値を高める効果が高い成分である。しかし、Ｌｉ２Ｏの含有量が多過ぎると、液相粘度が低下して、ガラスが失透しやすくなることに加えて、ガラスの熱膨張係数が高くなり過ぎて、耐熱衝撃性が低下したり、周辺材料の熱膨張係数に整合し難くなる。さらに、Ｌｉ２Ｏの含有量が多過ぎると、低温粘度が低下し過ぎて、応力緩和が生じやすくなり、逆に圧縮応力値が低下する場合がある。したがって、Ｌｉ２Ｏの含有量は０〜１０％、好ましくは０〜５％、より好ましくは０〜１％、更に好ましくは０〜０．５％、特に好ましくは０〜０．１％である。
【００３３】
Ｎａ２Ｏは、イオン交換成分であり、高温粘度を低下させて、溶融性や成形性を向上させる成分であるとともに、耐失透性を改善する成分である。Ｎａ２Ｏの下限範囲は０．１％以上であり、３％以上、５％以上、６％以上、特に７％以上が好ましく、上限範囲は２０％以下であり、１５％以下、１４％以下、１３％以下、１２％以下、１１％以下、１０％以下、特に９％以下が好ましい。Ｎａ２Ｏの含有量が多過ぎると、熱膨張係数が高くなり過ぎて、耐熱衝撃性が低下したり、周辺材料の熱膨張係数に整合し難くなる。また、Ｎａ２Ｏの含有量が多過ぎると、歪点が低下し過ぎたり、ガラス組成の成分バランスが損なわれて、逆に耐失透性が低下する傾向がある。一方、Ｎａ２Ｏの含有量が少な過ぎると、溶融性が低下したり、熱膨張係数が低くなり過ぎたり、イオン交換性能が低下する。
【００３４】
Ｋ２Ｏは、イオン交換を促進する成分であり、アルカリ金属酸化物の中では圧縮応力層の厚みを大きくする効果が高い成分である。また、Ｋ２Ｏは、アルカリ金属酸化物の中では歪点を低下させずに高温粘度を低下させて、溶融性や成形性を高める効果が高い成分である。さらに、Ｋ２Ｏは、耐失透性を改善する成分でもある。しかし、Ｋ２Ｏの含有量が多過ぎると、熱膨張係数が高くなり過ぎて、耐熱衝撃性が低下したり、周辺材料の熱膨張係数に整合し難くなる。また、Ｋ２Ｏの含有量が多過ぎると、歪点が低下し過ぎたり、ガラス組成の成分バランスが損なわれて、逆に耐失透性が低下する傾向がある。上記点を考慮すると、Ｋ２Ｏの含有量の上限範囲は１５％以下であり、１０％以下、９％以下、８％以下、６％以下、５％以下、特に４％以下が好ましく、下限範囲は０．５％以上、１％以上、１．４％以上、２％以上、３％以上、特に３．５％以上が好ましい。
【００３５】
ＭｇＯ＋ＣａＯ＋ＳｒＯ＋ＢａＯは、歪点をあまり低下させることなく、高温粘度を低下させる成分であるが、その含有量が多過ぎると、密度や熱膨張係数が高くなったり、耐失透性が低下しやすくなったり、イオン交換性能が低下しやすくなる。したがって、ＭｇＯ＋ＣａＯ＋ＳｒＯ＋ＢａＯの含有量は０．５〜１３％、好ましくは１〜１３％、より好ましくは５〜１３％、更に好ましくは６〜１２％、最も好ましくは８〜１２％である。
【００３６】
ＭｇＯは、高温粘度を低下させて、溶融性や成形性を高めたり、歪点やヤング率を高める成分であり、特にアルカリ土類金属酸化物の中では、イオン交換性能を向上させる効果が高い成分であり、その含有量は０〜１０％、好ましくは０〜６％、より好ましくは０〜４％、更に好ましくは０〜３％、最も好ましくは０〜２％である。しかし、ＭｇＯの含有量が多過ぎると、密度や熱膨張係数が高くなったり、ガラスが失透しやすくなる。
【００３７】
ＣａＯは、高温粘度を低下させて、溶融性や成形性を高めたり、歪点やヤング率を高める成分であり、特にアルカリ土類金属酸化物の中では、イオン交換性能を向上させる効果が高い成分であり、しかも耐失透性を向上させる成分でもあり、その含有量は０〜１３％、好ましくは１〜１３％、より好ましくは２〜１０％、更に好ましくは３〜１０％、特に好ましくは４〜１０％である。ＣａＯの含有量が多過ぎると、密度、熱膨張係数が高くなったり、ガラス組成のバランスが損なわれて、ガラスが失透しやすくなったり、更にはイオン交換性能が低下する傾向がある。
【００３８】
ＳｒＯは、高温粘度を低下させて、溶融性や成形性を向上させたり、歪点やヤング率を高める成分であり、その含有量は０〜１０％である。ＳｒＯの含有量が多過ぎると、イオン交換性能が低下する傾向があることに加えて、密度、熱膨張係数が高くなったり、ガラスが失透しやすくなる。特に、ＳｒＯの含有量は８％以下（好ましくは５％以下、３％以下、１％以下、０．５％以下、特に０．２％以下）が望ましい。
【００３９】
ＢａＯは、高温粘度を低下させて、溶融性や成形性を向上させたり、歪点やヤング率を高める成分であり、特に、Ａｌ２Ｏ３の含有量が多いガラス組成系において、ガラスを安定化させて、耐失透性を向上させる効果が高い成分である。しかし、ＢａＯの含有量が多過ぎると、イオン交換性能が低下する傾向があることに加えて、密度、熱膨張係数が高くなったり、ガラス組成の成分バランスが損なわれて、逆にガラスが失透しやすくなる。よって、ＢａＯの含有量の下限範囲は０．１％以上、０．５％以上、０．７％以上、１％以上、特に１．５％以上が好ましく、上限範囲は１０％以下、８％以下、５％以下、特に３％以下が好ましい。
【００４０】
本発明者は、モル比（ＭｇＯ＋ＣａＯ＋ＳｒＯ＋ＢａＯ）／（Ｌｉ２Ｏ＋Ｎａ２Ｏ＋Ｋ２Ｏ）の値を所定範囲に規制すれば、密度の上昇、或いは耐失透性の低下を防止した上で、歪点を高めることができることを見出した。モル比（ＭｇＯ＋ＣａＯ＋ＳｒＯ＋ＢａＯ）／（Ｌｉ２Ｏ＋Ｎａ２Ｏ＋Ｋ２Ｏ）の値は０．０５〜２、好ましくは０．１〜１．８、より好ましくは０．２〜１．５、更に好ましくは０．３〜１、特に好ましくは０．３〜０．９、最も好ましくは０．４〜０．８である。モル比（ＭｇＯ＋ＣａＯ＋ＳｒＯ＋ＢａＯ）／（Ｌｉ２Ｏ＋Ｎａ２Ｏ＋Ｋ２Ｏ）の値が上記範囲外になると、上記効果を得難くなる。
【００４１】
本発明の強化ガラスは、上記成分のみでガラス組成を構成してもよいが、ガラスの特性を大きく損なわない範囲で他の成分を４０％まで添加してもよい。
【００４２】
Ｂ２Ｏ３は、高温粘度、密度を低下させる効果を有し、ガラスを安定化させて、結晶を析出し難くし、液相温度を低下させる効果を有する成分であり、その含有量は０〜５％、好ましくは０〜３％、より好ましくは０〜２％、更に好ましくは０〜１％、最も好ましくは０〜０．１％である。Ｂ２Ｏ３の含有量が多過ぎると、歪点が低下したり、イオン交換によってガラスの表面にヤケが発生したり、耐水性が低下したり、圧縮応力層の厚みが小さくなる傾向がある。
【００４３】
ＴｉＯ２は、イオン交換性能を向上させる成分であるとともに、高温粘度を低下させる成分であるが、その含有量が多過ぎると、ガラスが着色したり、失透しやすくなるため、その含有量は０〜５％、好ましくは０〜４％、より好ましくは０〜３％、更に好ましくは０〜０．５％、更に好ましくは０〜０．１％、最も好ましくは０〜０．０５％である。
【００４４】
ＺｒＯ２は、イオン交換性能を顕著に向上させるとともに、液相粘度付近の粘性や歪点を高める成分であり、その含有量は０〜１０％（好ましくは０〜８％、０〜３％、０〜２．６％、０〜２％、０．１〜１．７％）である。ＺｒＯ２の含有量が多過ぎると、耐失透性が極端に低下する場合がある。
【００４５】
ＺｎＯは、イオン交換性能を高める成分であり、特に圧縮応力値を高くする効果が大きい成分であるとともに、低温粘度を低下させずに高温粘度を低下させる成分であり、その含有量は０〜６％、好ましくは０〜５％、より好ましくは０〜３％、更に好ましくは０〜１％、最も好ましくは０〜０．１％である。しかし、ＺｎＯの含有量が多過ぎると、ガラスが分相したり、耐失透性が低下したり、密度が高くなったり、圧縮応力層の厚みが小さくなる傾向がある。
【００４６】
Ｐ２Ｏ５は、イオン交換性能を高める成分であり、特に圧縮応力層の厚みを大きくする効果が高い成分であり、その含有量は０〜１０％（好ましくは３％以下、１％以下、０．５％以下、特に０．１％以下）である。しかし、Ｐ２Ｏ５の含有量が多過ぎると、ガラスが分相したり、耐水性が低下する。
【００４７】
清澄剤としてＳｎＯ２、ＣｅＯ２、Ｃｌ、ＳＯ３の群から選択された一種または二種以上を０〜３％、好ましくは０．００１〜１％、より好ましくは０．０１〜０．５％、より好ましくは０．０５〜０．４％添加することができる。特に、ＳｎＯ２は、清澄効果の点で好ましく、その含有量は０〜１％、０．０１〜０．５％、特に０．０５〜０．４％が好ましい。
【００４８】
Ｎｂ２Ｏ５やＬａ２Ｏ３等の希土類酸化物は、ヤング率を高める成分である。しかし、原料自体のコストが高く、また多量に含有させると、耐失透性が低下する。よって、希土類酸化物の含有量は３％以下、好ましくは２％以下、より好ましくは１％以下、更に好ましくは０．５％以下、特に好ましくは０．１％以下である。
【００４９】
Ｃｏ、Ｎｉ等の遷移金属酸化物は、ガラスを強く着色させ、ガラスの透過率を低下させる。特に、タッチパネルディスプレイや太陽電池用途の場合、遷移金属酸化物の含有量が多いと、タッチパネルディスプレイの視認性が損なわれたり、太陽電池の光電変換効率が低下する。よって、遷移金属酸化物の含有量が０．５％以下（好ましくは０．１％以下、より好ましくは０．０５％以下）になるように、ガラス原料の使用量を調製することが望ましい。
【００５０】
なお、既述の通り、本発明の強化ガラスは、環境的観点から、ガラス組成中に実質的にＡｓ２Ｏ３、Ｓｂ２Ｏ３、ＰｂＯおよびＦを含有しない。さらに、本発明の強化ガラスは、環境的観点から、ガラス組成中に実質的にＢｉ２Ｏ３を含有しないことが好ましい。「実質的にＢｉ２Ｏ３を含有しない」とは、ガラス組成中のＢｉ２Ｏ３の含有量が０．１質量％以下の場合を指す。
【００５１】
本発明の強化ガラスにおいて、歪点は５５０℃以上が好ましく、５６０℃以上がより好ましく、５７０℃以上がより好ましく、５９０℃以上がより好ましく、６００℃以上が更に好ましく、６２０℃以上が最も好ましい。歪点は、耐熱性の指標になる特性であり、歪点が高い程、耐熱性に優れ、強化ガラスを熱処理しても、圧縮応力が消失し難くなる。また、歪点が高い程、イオン交換時に応力緩和が生じ難くなるため、高い圧縮応力値を得やすくなる。歪点を高くするためには、ガラス組成中のアルカリ金属酸化物の含有量を低減、或いはアルカリ土類金属酸化物、Ａｌ２Ｏ３、ＺｒＯ２、Ｐ２Ｏ５の含有量を増加すればよい。
【００５２】
本発明の強化ガラスにおいて、圧縮応力層の圧縮応力値は３００ＭＰａ以上（望ましくは４００ＭＰａ以上、５００ＭＰａ以上、６００ＭＰａ以上、特に９００ＭＰａ以上）が好ましい。圧縮応力層の圧縮応力値が高い程、機械的強度が高くなる。一方、ガラスの表面近傍に極端に大きな圧縮応力が形成されると、表面にマイクロクラックが発生し、逆に機械的強度が低下する虞がある。また、ガラスの表面近傍に極端に大きな圧縮応力が形成されると、内部の引っ張り応力が極端に高くなる虞があるため、圧縮応力層の圧縮応力値は１３００ＭＰａ以下とするのが好ましい。なお、ガラス組成中のＡｌ２Ｏ３、ＴｉＯ２、ＺｒＯ２、ＭｇＯ、ＺｎＯの含有量を増加、或いはＳｒＯ、ＢａＯの含有量を低減すれば、圧縮応力層の圧縮応力値を高めることができる。また、イオン交換時間を短くしたり、イオン交換温度を下げると、圧縮応力層の圧縮応力値を高めることができる。
【００５３】
本発明の強化ガラスにおいて、圧縮応力層の厚みは、５μｍ以上が好ましく、１０μｍ以上がより好ましく、１５μｍ以上がより好ましく、２０μｍ以上が更に好ましく、３０μｍ以上が特に好ましく、４０μｍ以上が最も好ましい。圧縮応力層の厚みが大きい程、強化ガラスに深い傷がついても、強化ガラスが破損し難くなる。一方、強化ガラスを切断加工しやすくするために、圧縮応力層の厚みを５００μｍ以下とするのが好ましい。ガラス組成中のＫ２Ｏ、Ｐ２Ｏ５の含有量を増加、ＳｒＯ、ＢａＯの含有量を低減すれば、圧縮応力層の厚みを大きくすることができる。また、イオン交換時間を長くしたり、イオン交換温度を上げると、圧縮応力層の厚みを大きくすることができる。
【００５４】
本発明の強化ガラスは、５００℃３０分間の熱処理条件で、圧縮応力層の圧縮応力値の低下率が８０％以下、６０％以下、３０％以下、特に１０％以下になるのが好ましい。５００℃−３０分間の熱処理条件で、圧縮応力値の低下率が８０％より高いと、５００〜５５０℃の熱処理で機械的強度が低下しやすくなる。
【００５５】
本発明の強化ガラスは、５００℃３０分間の熱処理後において、圧縮応力層の圧縮応力値が１００ＭＰａ以上（好ましくは１３０ＭＰａ以上、３００ＭＰａ以上、５００ＭＰａ以上、特に８００ＭＰａ以上）、且つ圧縮応力層の厚みが５μｍ以上（好ましくは１０μｍ以上、１５μｍ以上、２０μｍ以上、３０μｍ以上、特に４０μｍ以上）になるのが好ましい。熱処理後に、圧縮応力層の圧縮応力値と厚みが上記範囲外になると、機械的衝撃等により強化ガラスが破損しやすくなる。
【００５６】
本発明の強化ガラスにおいて、密度は２．７ｇ／ｃｍ３以下が好ましく、２．６５ｇ／ｃｍ３以下がより好ましく、２．６ｇ／ｃｍ３以下が更に好ましく、２．５５ｇ／ｃｍ３以下が特に好ましい。密度が小さい程、ガラスを軽量化することができる。ここで、「密度」とは、周知のアルキメデス法で測定した値を指す。密度を低下させるには、ガラス組成中のＳｉＯ２、Ｐ２Ｏ５、Ｂ２Ｏ３の含有量を増加、或いはアルカリ金属酸化物、アルカリ土類金属酸化物、ＺｎＯ、ＺｒＯ２、ＴｉＯ２の含有量を低減すればよい。
【００５７】
本発明の強化ガラスにおいて、熱膨張係数（３０〜３８０℃）は４５〜１００×１０−７／℃が好ましく、７５〜１００×１０−７／℃がより好ましく、８０〜１００×１０−７／℃がより好ましく、８０〜９６×１０−７／℃が更に好ましく、８０〜９０×１０−７／℃が特に好ましい。熱膨張係数を上記範囲とすれば、ＣＩＳ系薄膜等の部材の熱膨張係数に整合しやすくなり、膜剥がれ等を防止することができる。熱膨張係数を上昇させるには、ガラス組成中のアルカリ金属酸化物、アルカリ土類金属酸化物の含有量を増加すればよく、逆に低下させるには、ガラス組成中のアルカリ金属酸化物、アルカリ土類金属酸化物の含有量を低減すればよい。
【００５８】
本発明の強化ガラスにおいて、高温粘度１０２．５ｄＰａ・ｓにおける温度は１６５０℃以下、１６２０℃以下、１６００℃以下、１５７０℃以下、１５４０℃以下、１５００℃以下、特に１４５０℃以下が好ましい。高温粘度１０２．５ｄＰａ・ｓにおける温度は、ガラスの溶融温度に相当しており、高温粘度１０２．５ｄＰａ・ｓにおける温度が低い程、低温でガラスを溶融することができる。また、高温粘度１０２．５ｄＰａ・ｓにおける温度が低い程、溶融炉等の製造設備に与える負荷が小さくなるとともに、ガラスの泡品位を向上させることができ、結果として、強化ガラスを安価に製造することができる。高温粘度１０２．５ｄＰａ・ｓにおける温度を低下させるには、アルカリ金属酸化物、アルカリ土類金属酸化物、ＺｎＯ、Ｂ２Ｏ３、ＴｉＯ２の含有量を増加、或いはＳｉＯ２、Ａｌ２Ｏ３の含有量を低減すればよい。
【００５９】
本発明の強化ガラスにおいて、液相温度は１４００℃以下、１３００℃以下、１２００℃以下、１１５０℃以下、特に１１００℃以下が好ましい。液相温度を低下させるには、ガラス組成中のＮａ２Ｏ、Ｋ２Ｏ、Ｂ２Ｏ３の含有量を増加、或いはＡｌ２Ｏ３、Ｌｉ２Ｏ、ＭｇＯ、ＺｎＯ、ＴｉＯ２、ＺｒＯ２の含有量を低減すればよい。なお、液相温度が低い程、耐失透性や成形性が向上する。
【００６０】
本発明の強化ガラスにおいて、液相粘度は１０３．０ｄＰａ・ｓ以上、１０４．０ｄＰａ・ｓ以上、特に１０５．０ｄＰａ・ｓ以上が好ましい。液相粘度を上昇させるには、ガラス組成中のＮａ２Ｏ、Ｋ２Ｏの含有量を増加、或いはＡｌ２Ｏ３、Ｌｉ２Ｏ、ＭｇＯ、ＺｎＯ、ＴｉＯ２、ＺｒＯ２の含有量を低減すればよい。なお、液相粘度が高い程、耐失透性や成形性が向上する。
【００６１】
本発明の強化ガラスは、ガラス基板として用いる場合、未研磨の表面を有することが好ましく、未研磨の表面の平均表面粗さ（Ｒａ）は１０Å以下、５Å以下、特に２Å以下が好ましい。ここで、「表面の平均表面粗さ（Ｒａ）」は、ＳＥＭＩ  Ｄ７−９７「ＦＰＤガラス基板の表面粗さの測定方法」に準拠した方法で測定した値を指す。ガラスの理論強度は、本来非常に高いのであるが、理論強度よりも遥かに低い応力でも破損に至ることが多い。これは、ガラス基板の表面にグリフィスフローと呼ばれる小さな欠陥が成形後の工程、例えば研磨工程等で生じるからである。よって、ガラス基板の表面を未研磨とすれば、本来のガラス基板の機械的強度を損ない難くなり、ガラス基板が破損し難くなる。また、ガラス基板の表面を未研磨とすれば、研磨工程を省略できるため、ガラス基板の製造コストを低廉化することができる。本発明の強化ガラスにおいて、ガラス基板の両面全体を未研磨とすれば、ガラス基板が更に破損し難くなる。さらに、本発明の強化ガラスにおいて、ガラス基板の切断面から破損に至る事態を防止するため、ガラス基板の切断面に面取り加工等を施してもよい。なお、オーバーフローダウンドロー法で成形すれば、未研磨で表面精度が良好なガラス基板を得ることができる。
【００６２】
本発明の強化ガラスは、ガラス基板として用いる場合、板厚が３．０ｍｍ以下（望ましくは１．５ｍｍ以下、１．０ｍｍ、０．７ｍｍ以下、０．５ｍｍ以下、特に０．３ｍｍ以下）が好ましい。ガラス基板の板厚が薄い程、ガラス基板を軽量化することできる。また、本発明の強化ガラスは、板厚を薄くしても、破損し難い利点を有している。つまり、ガラス基板の板厚が薄い程、本発明の効果を享受しやすくなる。なお、オーバーフローダウンドロー法で成形すれば、研磨処理等を省略しても、表面精度が良好で、且つ薄いガラス基板を得ることができる。
【００６３】
本発明の強化ガラスは、太陽電池の基板、特に薄膜化合物太陽電池の基板、更にはＣＩＳ系太陽電池の基板に好適である。既述の通り、本発明の強化ガラスは、５００〜５５０℃で熱処理しても、高い機械的強度を維持することができ、且つ溶融性に優れているため、本用途に好適である。さらに、本発明の強化ガラスは、ＣＩＳ系薄膜等の部材の熱膨張係数に整合しやすく、膜剥がれ等が生じ難いため、本用途に好適である。
【００６４】
本発明の強化ガラスは、ディスプレイの基板、特にタッチパネルディスプレイのカバーガラス、携帯電話のカバーガラスに用いることが好ましい。本発明の強化ガラスは、機械的強度に優れるとともに、生産性に優れているため、本用途に好適である。
【００６５】
本発明のガラスは、４３０℃のＫＮＯ３溶融中でイオン交換したとき、圧縮応力層の圧縮応力値が３００ＭＰａ以上（好ましくは５００ＭＰａ以上、特に６００ＭＰａ以上）、且つ圧縮応力層の厚みが１０μｍ以上（好ましくは３０μｍ以上、特に４０μｍ以上）になることが好ましい。このような圧縮応力層を得るには、ＫＮＯ３の温度を４００〜５５０℃、イオン交換時間を２〜１０時間（好ましくは４〜８時間）に調製すればよい。
【００６６】
本発明のガラスは、ガラス組成として、モル％で、ＳｉＯ２  ５５〜７０％、Ａｌ２Ｏ３  ４〜１６％、Ｂ２Ｏ３  ０〜５％、Ｎａ２Ｏ  ０．１〜２０％、Ｋ２Ｏ  ０〜１５％、ＭｇＯ＋ＣａＯ＋ＳｒＯ＋ＢａＯ  ０．１〜１３％含有し、実質的にＡｓ２Ｏ３、Ｓｂ２Ｏ３、ＰｂＯおよびＦを含有せず、且つモル比（ＭｇＯ＋ＣａＯ＋ＳｒＯ＋ＢａＯ）／（Ｌｉ２Ｏ＋Ｎａ２Ｏ＋Ｋ２Ｏ）の値が０．１〜２である。本発明のガラスの技術的特徴（好適な数値範囲、好適な態様等）は、本発明の強化ガラスの説明の欄に既に記載されている通りである。例えば、本明細書の段落［００２９］〜［００５１］、［００５６］、［００６４］における本発明の強化ガラスの説明は、本発明のガラスの説明に読み替えることができる。
【００６７】
本発明の強化ガラスは、所定のガラス組成となるように調合したガラス原料を連続溶融炉に投入し、ガラス原料を１５００〜１６００℃で加熱溶融し、清澄した後、成形装置に供給した上で溶融ガラスを成形し、徐冷することにより製造することができる。
【００６８】
本発明の強化ガラスの製造方法は、ガラス組成として、モル％で、ＳｉＯ２  ５５〜７０％、Ａｌ２Ｏ３  ４〜１６％、Ｂ２Ｏ３  ０〜５％、Ｎａ２Ｏ  ０．１〜２０％、Ｋ２Ｏ  ０〜１５％、ＭｇＯ＋ＣａＯ＋ＳｒＯ＋ＢａＯ  ０．１〜１３％含有し、実質的にＡｓ２Ｏ３、Ｓｂ２Ｏ３、ＰｂＯ、Ｆを含有せず、且つモル比（ＭｇＯ＋ＣａＯ＋ＳｒＯ＋ＢａＯ）／（Ｌｉ２Ｏ＋Ｎａ２Ｏ＋Ｋ２Ｏ）の値が０．１〜２になるように、ガラス原料を溶融、成形した後、イオン交換処理を行うことにより、ガラスに圧縮応力層を形成する。本発明の強化ガラスの製造方法の技術的特徴（好適な数値範囲、好適な態様等）は、既述、或いは後述の通りであり、ここでは、便宜上、その記載を省略する。
【００６９】
本発明の強化ガラスの製造方法は、オーバーフローダウンドロー法で基板形状に成形することが好ましい。このようにすれば、未研磨で表面品位が良好なガラス基板を製造することができる。その理由は、オーバーフローダウンドロー法の場合、ガラス基板の表面となるべき面は樋状耐火物に接触せず、自由表面の状態で成形されるからである。ここで、オーバーフローダウンドロー法は、溶融ガラスを耐熱性の樋状構造物の両側から溢れさせて、溢れた溶融ガラスを樋状構造物の下端で合流させながら、下方に延伸成形してガラス基板を製造する方法である。樋状構造物の構造や材質は、ガラス基板の寸法や表面精度を所望の状態とし、ガラス基板に使用できる品位を実現できるものであれば、特に限定されない。また、下方への延伸成形を行うためにガラス基板に対してどのような方法で力を印加するものであってもよい。例えば、充分に大きい幅を有する耐熱性ロールをガラス基板に接触させた状態で回転させて延伸する方法を採用してもよいし、複数の対になった耐熱性ロールをガラス基板の端面近傍のみに接触させて延伸する方法を採用してもよい。本発明の強化ガラスは、耐失透性に優れるとともに、成形に適した粘度特性を有しているため、オーバーフローダウンドロー法でガラス基板を成形しやすい性質を有している。
【００７０】
オーバーフローダウンドロー法以外にも、種々の成形方法を採用することができる。例えば、ダウンドロー法（スロットダウン法、リドロー法等）、フロート法、ロールアウト法、プレス法等の成形方法を採用することができる。例えば、プレス法でガラス基板を成形すれば、小型のガラス基板を効率良く製造することができる。
【００７１】
本発明の強化ガラスの製造方法は、強化処理をイオン交換処理で行う。イオン交換処理は、例えば４００〜５５０℃のＫＮＯ３溶融塩中にガラスを１〜８時間浸漬することで行うことができる。イオン交換条件は、ガラスの粘度特性や、用途、板厚、内部の引っ張り応力等を考慮して最適な条件を選択すればよい。
【００７２】
強化処理前にガラスを切断加工してもよいが、製造コストの観点から、強化処理後に強化ガラスを切断加工することが好ましい。
【実施例】
【００７３】
以下、本発明を実施例に基づいて説明する。
【００７４】
表１〜３は、本発明の実施例（試料Ｎｏ．１〜１０）および比較例（Ｎｏ．１１、１２）を示している。なお、表中の「未」の表示は、その特性が未測定であることを意味している。
【００７５】
【表１】
2010059038.tif 000002
【００７６】
【表２】
2010059038.tif 000003
【００７７】
【表３】
2010059038.tif 000004
【００７８】
表１〜３の各試料は次のようにして作製した。まず、表中のガラス組成となるように、ガラス原料を調合し、白金ポットを用いて１５８０℃で８時間溶融した。その後、溶融ガラスをカーボン板の上に流し出して基板形状に成形した。得られたガラス基板について、種々の特性を評価した。
【００７９】
密度は、周知のアルキメデス法によって測定した値である。
【００８０】
熱膨張係数は、ディラトメーターを用いて、３０〜３８０℃の温度範囲における平均熱膨張係数を測定した値である。
【００８１】
歪点Ｐｓ、徐冷点Ｔａ、軟化点Ｔｓは、ＡＳＴＭ  Ｃ３３６の方法に基づいて測定した値である。
【００８２】
高温粘度１０４．０ｄＰａ・ｓ、１０３．０ｄＰａ・ｓ、１０２．５ｄＰａ・ｓにおける温度は、白金球引き上げ法で測定した値である。
【００８３】
液相温度は、ガラスを粉砕し、標準篩３０メッシュ（篩目開き５００μｍ）を通過し、５０メッシュ（篩目開き３００μｍ）に残るガラス粉末を白金ボートに入れ、温度勾配炉中に２４時間保持して、結晶が析出する温度を測定した値である。
【００８４】
液相粘度は、液相温度におけるガラスの粘度を白金球引き上げ法で測定した値である。
【００８５】
なお、未強化ガラスと強化ガラスは、ガラスの表層において微視的にガラス組成が異なっているものの、全体としてガラス組成が実質的に相違していない。したがって、密度、粘度等の特性値は、未強化ガラスと強化ガラスで実質的に相違しない。
【００８６】
試料Ｎｏ．１〜１２の両表面に光学研磨を施した後、イオン交換処理を行った。イオン交換処理は、試料Ｎｏ．１については４５５℃-２時間、試料Ｎｏ．２〜５、１１、１２については４１０℃−４時間、試料Ｎｏ．６〜１０については４４０℃-６時間の条件で、ＫＮＯ３溶融塩中に各試料を浸漬することで行った。次に、各試料の表面を洗浄した後、表面応力計（株式会社東芝製ＦＳＭ−６０００）で干渉縞の本数とその間隔を観察し、ガラス表面近傍の圧縮応力層の圧縮応力値と圧縮応力層の厚みを算出した。算出に際し、各試料の屈折率を１．５２、光学弾性定数を２８［（ｎｍ／ｃｍ）／ＭＰａ］とした。
【００８７】
熱処理した後に、上記方法でガラス表面近傍の圧縮応力層の圧縮応力値と厚みを算出した。なお、熱処理に際し、室温から５００℃まで５℃／分で昇温し、５００℃３０分間保持した後、５００℃から室温まで１０℃／分で降温した。
【００８８】
表１、２から明らかなように、試料Ｎｏ．１〜１０は、熱処理前の圧縮応力層の圧縮応力値が３００ＭＰａ以上であり、圧縮応力層の厚みが１０μｍ以上であった。また、試料Ｎｏ．１〜１０は、歪点が５７１℃以上と高いため、熱処理しても、圧縮応力層の圧縮応力値が低下し難く、ＣＩＳ系太陽電池等の基板を作製する際に圧縮応力が消失し難いと考えられる。さらに、試料Ｎｏ．１〜１０は、高温粘度１０２．５ｄＰａ・ｓにおける温度が１６５０℃以下であるため、溶融性に優れている。
【００８９】
一方、試料Ｎｏ．１１は、歪点が高いものの、高温粘度１０２．５ｄＰａ・ｓにおける温度が１７４７℃であるため、溶融性が劣っていた。試料Ｎｏ．１２は、歪点が４６０℃であるため、熱処理すると、圧縮応力が消失しやすいと考えられる。
【産業上の利用可能性】
【００９０】
以上の説明から明らかなように、本発明の強化ガラスは、太陽電池の基板、特に薄膜化合物太陽電池の基板、更にはＣＩＳ系太陽電池の基板に好適である。また、本発明の強化ガラスは、これらの用途以外にも、携帯電話、デジタルカメラ、携帯端末（ＰＤＡ）、タッチパネルディスプレイ等のカバーガラスに好適である。さらに、本発明の強化ガラスは、高い機械的強度が要求される用途、例えば、窓ガラス、磁気ディスク基板、フラットパネルディスプレイ用基板、固体撮像素子用カバーガラス、食器への応用が期待できる。